(57)【要約】【課題】導電性及び熱伝導性に優れる、電材ペースト用のアルミニウム粉組成物を提供する。【解決手段】平均粒径が３μｍ以上３０μｍ以下、平均アスペクト比が２以上１００以下、平均厚みが０．１μｍ以上５μｍ以下である鱗片状アルミニウム粉を含む、電材ペースト用アルミニウム粉組成物。【選択図】なし【特許請求の範囲】
【請求項１】
平均粒径が３μｍ以上３０μｍ以下、平均アスペクト比が２以上１００以下、平均厚みが０．１μｍ以上５μｍ以下である鱗片状アルミニウム粉を含む、電材ペースト用アルミニウム粉組成物。
【請求項２】
平均アスペクト比が２以上２０以下である鱗片状アルミニウム粉を含む、請求項１に記載の電材ペースト用アルミニウム粉組成物。
【請求項３】
請求項１又は２に記載の電材ペースト用アルミニウム粉組成物と、
樹脂と、
を、含む、導電性ペースト組成物。
【請求項４】
請求項１又は２に記載の電材ペースト用アルミニウム粉組成物と、
樹脂と、
を、含む、熱伝導ペースト組成物。
【請求項５】
請求項３に記載の導電性ペースト組成物を用いて形成された、導電性を有する製品。
【請求項６】
請求項４に記載の熱伝導ペースト組成物を用いて形成された、熱伝導性を有する製品。
【発明の詳細な説明】
【技術分野】
【０００１】
本発明は、電材ペースト用のアルミニウム粉組成物に関する。
【背景技術】
【０００２】
従来、太陽電池、電子基板などを製造するために、原材料の一つとして、銀粉や、アルミニウム粉を含む組成物が用いられている（例えば、特許文献１等参照）。
【先行技術文献】
【特許文献】
【０００３】
【特許文献１】特開２００１−２０２８２２号公報
【発明の概要】
【発明が解決しようとする課題】
【０００４】
しかしながら、銀粉は高価であり、低温でも凝集が進むことや、周囲に存在する微量水分の影響による移行現象が発生するといった問題点を有している。
また、アルミニウム粉は表面酸化膜のため、樹脂等と混合して組成物とした場合、アルミニウム本来の導電性及び熱伝導性が発揮できないという問題点を有している。
【０００５】
そこで本発明においては、上記問題点に鑑み、導電性及び熱伝導性に優れた、電子ペースト用のアルミニウム粉組成物を提供することを目的とする。
【課題を解決するための手段】
【０００６】
本発明者らは、上記問題点について鋭意検討した結果、特定の形状をもつアルミニウム粉を使用することにより、上述した従来技術の課題を解決できることを見出し、本発明を完成するに至った。
すなわち本発明は、以下のとおりである。
【０００７】
〔１〕
平均粒径が３μｍ以上３０μｍ以下、平均アスペクト比が２以上１００以下、平均厚みが０．１μｍ以上５μｍ以下である鱗片状アルミニウム粉を含む、電材ペースト用アルミニウム粉組成物。
〔２〕
平均アスペクト比が２以上２０以下である鱗片状アルミニウム粉を含む、前記〔１〕に記載の電材ペースト用アルミニウム粉組成物。
〔３〕
前記〔１〕又は〔２〕に記載の電材ペースト用アルミニウム粉組成物と、
樹脂と、
を、含む、導電性ペースト組成物。
〔４〕
前記〔１〕又は〔２〕に記載の電材ペースト用アルミニウム粉組成物と、
樹脂と、
を、含む、熱伝導ペースト組成物。
〔５〕
前記〔３〕に記載の導電性ペースト組成物を用いて形成された、導電性を有する製品。
〔６〕
前記〔４〕に記載の熱伝導ペースト組成物を用いて形成された、熱伝導性を有する製品。
【発明の効果】
【０００８】
本発明によれば、導電性及び熱伝導性に優れる、電材ペースト用のアルミニウム粉組成物を提供することができる。
【発明を実施するための形態】
【０００９】
以下、本発明を実施するための形態（以下、「本実施形態」という。）について、詳細に説明するが、本発明は、以下に限定されるものではなく、その要旨を逸脱しない範囲で様々な変形が可能である。
【００１０】
〔電材ペースト用アルミニウム粉組成物〕
本実施形態の電材ペースト用アルミニウム粉組成物は、
平均粒径が３μｍ以上３０μｍ以下、平均アスペクト比が２以上１００以下、厚みが０．１μｍ以上５μｍ以下である鱗片状アルミニウム粉を含む、電材ペースト用アルミニウム粉組成物である。
「電材ペースト」とは、各種電子部品の原材料として用いる、金属粉と樹脂、添加剤、溶剤などを含む混合物を意味する。
【００１１】
（鱗片状アルミニウム粉）
本実施形態の電材ペースト用アルミニウム粉組成物は、特定の形状をもつ鱗片状アルミニウム粉を含み、当該鱗片状アルミニウム粉は、導電性、熱伝導性を発揮しうる形状（平均粒径（ｄ５０）、厚み（平均厚み）、平均アスペクト比）を有しており、さらには導電性、熱伝導性を発揮し得る表面性状を有していることが好ましい。
【００１２】
上記鱗片状アルミニウム粉の平均粒径（ｄ５０）は、レーザ回析式粒度分布測定装置ＳＡＬＤ−２２００により測定できる。
測定溶剤としては、ミネラルスピリットを使用できる。
測定は機器取扱説明書に従い実施すればよいが、留意事項として、測定用試料となる鱗片状アルミニウム粉は、前処理として２分間の超音波分散を行い、分散槽の中に投入し適正濃度になったことを確認した後、測定を開始する。
測定終了後、平均粒径（ｄ５０）は自動的にレーザ回析式粒度分布測定装置ＳＡＬＤ−２２００の表示部に表示される。
また、アルミニウム粉組成物中の鱗片状アルミニウム粉が、ミネラルスピリットに分散しない状態、例えば塗膜中に分散したような状態である場合、当該塗膜中の鱗片状アルミニウム粉の平均粒径（ｄ５０）は、レーザ顕微鏡ＶＫ−９５１０（キーエンス製）により測定できる。レーザ顕微鏡により長径を測定し、それを個々の鱗片状アルミニウム粉の粒子径とし、ｎ＝５０以上の任意の鱗片状アルミニウム粉の測定結果から、すなわち鱗片状アルミニウム粉の測定サンプル数を５０個以上として、その中央値を特定することにより求められる。
測定対象が、直接、個々の鱗片状アルミニウム粉の平面形状が観察できる場合は、そのまま観察する。直接、個々の鱗片状アルミニウム粉の平面形状が観察できない場合は、試料を切削し、その断面を研磨する等の公知の方法で観察可能な断面を出し、測定する。
【００１３】
本実施形態の電材ペースト用アルミニウム粉組成物に含まれる鱗片状アルミニウム粉の平均粒径（ｄ５０）は、３μｍ以上３０μｍ以下であるものとし、４μｍ以上２５μｍ以下の範囲であることが好ましく、５μｍ以上２０μｍ以下の範囲であることがより好ましい。
鱗片状アルミニウム粉の平均粒径（ｄ５０）が３μｍ以上であることにより、生産性に優れ、現実的なコストで鱗片状に加工することができ、３０μｍ以下であることにより、塗膜中で面に平行に配向しやすく、導電性及び熱伝導性に優れるという効果が得られる。
【００１４】
鱗片状アルミニウム粉の平均粒径（ｄ５０）は、原料アルミニウム粉の粒度分布の調整や、原料アルミニウム粉を粉砕する工程において、ベアリングボールや粉砕時間等、各種の粉砕条件を適宜調整することにより制御することができる。
【００１５】
上記鱗片状アルミニウム粉の平均厚み（ｔ）は、鱗片状アルミニウム粉の厚みの相加平均を示し、以下のようにして測定することができる。
まず、鱗片状アルミニウム粉１ｇに、石油ベンジンを１〜２ｍＬ加えて予備分散した後、石油ベンジン５０ｍＬを加えて混合し、４０〜４５℃で２時間加温後、フィルターで吸引濾過した後、乾燥し、パウダー化したもので、水面拡散面積（ＷＣＡ）を測定する。この測定値から、下記の式に従って平均厚み（ｔ）を算出する。
ｔ（μｍ）＝０．４／ＷＣＡ（ｍ2／ｇ）
なお、水面拡散被覆面積（ＷＣＡ）は、乾燥させた鱗片状アルミニウム粉試料の質量ｗ（ｇ）と、前記試料を水面に均一に浮かべたときの被覆面積Ａ（ｍ2）を測定し、下記式から計算して求めることができる。
ＷＣＡ（ｍ2／ｇ）＝Ａ（ｍ2）／ｗ（ｇ）
また、アルミニウム粉組成物中の鱗片状アルミニウム粉が、石油ベンジンに分散しない状態、例えば塗膜中に分散したような状態である場合、当該塗膜中の鱗片状アルミニウム粉の平均厚み（ｔ）は、例えば、光学顕微鏡やＳＥＭ（走査型電子顕微鏡）等の電子顕微鏡により鱗片状アルミニウム粉の断面を観察し、ｎ＝５０以上の任意の鱗片状アルミニウム粉の厚さの測定結果から、すなわち鱗片状アルミニウム粉の測定サンプル数を５０個以上として、相加平均値を算出することにより求められる。
測定対象中の、個々の鱗片状アルミニウム粉の断面を観察できるようにする方法としては、試料を切削し、その断面を研磨する等の公知の方法で観察可能な断面を出すことが挙げられる。
【００１６】
鱗片状アルミニウム粉の厚み（平均厚み（ｔ））は、０．１μｍ以上５μｍ以下の範囲であるものとし、０．３μｍ以上３μｍ以下の範囲であることが好ましく、０．７μｍ以上２μｍ以下の範囲であることがより好ましい。
鱗片状アルミニウム粉の平均厚みが０．１μｍ以上であることにより、生産性に優れ、現実的なコストで鱗片状に加工することができ、５μｍ以下であることにより、塗膜中で面に平行に配向しやすく、導電性及び熱伝導性に優れるという効果が得られる。
【００１７】
鱗片状アルミニウム粉の平均厚みは、原料アルミニウム粉を粉砕する工程において、ベアリングボールや粉砕時間等、各種の粉砕条件を適宜調整することにより制御することができる。
【００１８】
上記鱗片状アルミニウム粉の平均アスペクト比は、鱗片状アルミニウム粉の平均粒径（ｄ５０）を平均厚み（ｔ）で割った値をいい、下記式により求められる。
平均アスペクト比＝平均粒径（ｄ５０）（μｍ）／平均厚み（ｔ）（μｍ）
【００１９】
鱗片状アルミニウム粉の平均アスペクト比は、２以上１００以下の範囲であり、５以上６０以下の範囲であることが好ましく、８以上２０以下の範囲であることがより好ましい。
平均アスペクト比が２以上であれば、展延・粉砕により、原料アルミニウム粉の表面にある酸化膜が壊れ、酸化膜の少ないアルミニウムが表面に現れているので、十分な導電性や熱伝導性が発揮される。
また、平均アスペクト比が１００以下であれば、導電ペーストなどの使用形態での粘度が低くなり、十分な作業性が得られ、特に２０以下であることにより、塗膜中でアルミニウム粉が沈降して配向する状態をとる傾向が高くなり、より高い導電性、熱伝導性が得られる。
また、鱗片状であるため、アルミニウム粉が相互に密にかつ比較的広い面積で接触するので、高い導電性や熱伝導性が得られる。
【００２０】
鱗片状アルミニウム粉の平均アスペクト比は、原料アルミニウム粉を粉砕する工程において、ベアリングボールや粉砕時間等、各種の粉砕条件を適宜調整することにより制御することができる。
【００２１】
また、鱗片状アルミニウム粉の表面性状としては、導電性、熱伝導性の観点から平滑状が好ましい。
平滑状とは、平坦性が高く、表面粗度が小さいことを意味する。
【００２２】
（鱗片状アルミニウム粉の製造方法）
本実施形態の電材ペースト用アルミニウム粉組成物に含まれる鱗片状アルミニウム粉は、例えば、溶剤と原料アルミニウム粉とを混合し、展延・粉砕することにより製造することができる。
上記展延・粉砕の際には、粉砕助剤を混合することが好ましい。
展延・粉砕には、媒体攪拌ミル、ボールミル、又は、アトライター等を用いることができる。
また、原料アルミニウム粉は予め溶剤中に分散された状態であってもよい。
【００２３】
＜原料アルミニウム粉＞
原料アルミニウム粉は、不純物の少ない物が好ましい。
原料アルミニウム粉の純度は、好ましくは９９．５質量％以上、より好ましくは９９．７質量％以上、さらに好ましくは９９．８質量％以上である。
原料アルミニウム粉の平均粒径は２〜２０μｍが好ましく、３〜１２μｍがより好ましい。
また、原料アルミニウム粉の製造方法は、特に限定されないが、アトマイズ法が好ましい。
【００２４】
＜粉砕時の溶剤＞
粉砕時に用いうる溶剤としては、以下に限定されるものではないが、例えば、従来から使用されているミネラルスピリット、ソルベントナフサ等の炭化水素系溶剤；アルコール系、エーテル系、ケトン系、エステル系等の低粘度の溶剤が挙げられる。
【００２５】
＜粉砕助剤＞
また、原料アルミニウムの粉砕時には、粉砕助剤を使用してもよい。
粉砕助剤としては、以下に限定されるものではないが、例えば、通常使用されるオレイン酸、ステアリルアミン等が挙げられる。
また、一般に粉砕助剤として知られているものを併用することも可能であり、以下に限定されるものではないが、例えば、ドデシル（ラウリル）酸、テトラデシル（ミリスチル）酸、ヘキサデシル（パルミチル）酸、オクタデシル（ステアリン）酸、エイコシル（アラキル）酸、ドコシル（ベヘル）酸、オレイン酸等の高級脂肪酸類；ステアリルアルコール、オレイルアルコール等の高級アルコール類；他にはステアリン酸アミド、オレイン酸アミド等の高級アミド類等が挙げられる。
これらは１種のみを単独で用いても、２種以上を併用してもよい。
これらの粉砕助剤は、原料アルミニウム粉１００質量部に対して０．３〜２０質量部用いることが好ましく、０．５〜１０質量部用いることがより好ましい。
【００２６】
（その他の材料）
本実施形態の電材ペースト用アルミニウム粉組成物は、上述したように、平均粒径が３μｍ以上３０μｍ以下、平均アスペクト比が２以上１００以下、平均厚みが０．１μｍ以上５μｍ以下である鱗片状アルミニウム粉を含み、その他の材料として、目的に応じ、粉砕時に使用したミネラルスピリット等の有機溶剤、可塑剤、添加剤等を含んでいてもよい。
【００２７】
＜有機溶剤＞
有機溶剤としては、以下に限定されるものではないが、例えば、従来から使用されているミネラルスピリット、ソルベントナフサ等の炭化水素系溶剤；アルコール系、エーテル系、ケトン系、エステル系等の低粘度の溶剤が挙げられる。
【００２８】
＜可塑剤＞
可塑剤としては、以下に限定されるものではないが、例えば、アジピン酸ジオクチル等のアジピン酸エステル、トリメリット酸エステル、リン酸エステル、ナフテン系炭化水素オイル、パラフィン系炭化水素オイル、イソパラフィン系炭化水素オイル、流動パラフィン、液状ポリエチレンワックス、ポリオキシエチレンビスフェノールＡジラウリレート、ペンタエリスリトールモノオレエート等の多価アルコールの脂肪酸エステル又はその誘導体；ポリジメチルシロキサン、ポリジメチルジフェニルシロキサンなどのシリコーンオイル等が挙げられる。
【００２９】
＜添加剤＞
添加剤としては、以下に限定されるものではないが、例えば、マイカ、着色顔料、蓄光顔料、着色染料、蛍光染料等の着色剤、充填剤、酸化防止剤、老化防止剤、熱安定剤、耐候安定剤、紫外線吸収剤、赤外線吸収剤、フォトクロミック剤、防汚剤、帯電防止剤、可塑剤、滑剤、難燃剤、蛍光増白剤、光拡散剤、結晶核剤、流動改質剤、衝撃改質剤、顔料分散剤等が挙げられる。
【００３０】
〔電材ペースト用アルミニウム粉組成物の用途〕
本実施形態に係る電材ペースト用アルミニウム粉組成物は、従来の導電フィラーや熱伝導フィラーが用いられてきた用途に用いることができる。
【００３１】
〔導電性ペースト組成物及び製品〕
本実施形態の電材ペースト用アルミニウム粉組成物は、樹脂と組み合わせ、導電性ペースト組成物とすることができる。
樹脂としては、以下に限定されるものではないが、例えば、アクリル樹脂、ウレタン樹脂、エポキシ樹脂、シリコーン樹脂等の塗料用・接着剤用樹脂等が挙げられ、本実施形態の導電性ペースト組成物は、ガラスフリット等のフィラー、有機溶剤、分散剤・硬化剤等の添加剤等と配合した導電性樹脂組成物；導電塗料、導電インキ、及び導電接着剤等として使用することができる。
導電性ペースト組成物中の鱗片状アルミニウム粉の含有率は、導電性の観点から５０質量％以上であることが好ましく、６０質量％以上であることがより好ましい。また、導電ペーストの流動性の観点から９５質量％以下であることが好ましく、９０質量％以下であることがより好ましい。
また、上記のような導電性ペースト組成物を用いて、導電性を有する製品を製造することができる。
例えば、導電性塗膜、電極、配線、回路、導電性接合構造等を挙げることができる。
さらに、この導電性ペースト組成物を、ポリエチレン樹脂、ポリエステル樹脂、シリコーン樹脂、エポキシ樹脂等の樹脂等と混練し、成形することによって、導電性テープ、導電性フィルム、導電性シート等を製造することができる。
【００３２】
〔熱伝導ペースト組成物及び製品〕
また、本実施形態の電材ペースト用アルミニウム粉組成物は、樹脂と組み合わせ、熱伝導ペースト組成物とすることができる。
樹脂としては、以下に限定されるものではないが、例えば、アクリル樹脂、ウレタン樹脂、エポキシ樹脂、シリコーン樹脂等の塗料用・接着剤用樹脂等が挙げられ、本実施形態の熱伝導ペースト組成物は、有機溶剤、ガラス繊維やアルミナ等のフィラー、分散剤・硬化剤等の添加剤等を配合し、高熱伝導性樹脂組成物、高熱伝導性塗料・放熱塗料、高熱伝導性インキ、高熱伝導性接着剤、高熱伝導性シール材、高熱伝導性グリス、放熱グリス等として使用することができる。
熱伝導ペースト組成物中の鱗片状アルミニウム粉の含有率は、熱伝導性の観点から５０質量％以上であることが好ましく、６０質量％以上であることがより好ましい。また、熱伝導ペーストの流動性の観点から９５質量％以下であることが好ましく、９０質量％以下であることがより好ましい。
また、上記のような熱伝導ペースト組成物を用いて、高熱伝導性を有する製品を製造することができる。
例えば、高熱伝導性塗膜、高熱伝導性接合構造材料を挙げることができる。
さらに、前記熱伝導ペースト組成物を、ポリエチレン樹脂、ポリエステル樹脂、シリコーン樹脂、エポキシ樹脂等と混練し、成形することによって、高熱伝導性テープ、高熱伝導性フィルム、放熱フィルム、高熱伝導性シート、放熱シート、高熱伝導性基板、放熱基板等を製造することができる。
【実施例】
【００３３】
以下、本発明について具体的な実施例及び比較例を挙げて説明するが、本発明は、後述する実施例に限定されるものではない。
【００３４】
なお、製造例、実施例及び比較例中で用いた、アルミニウム粉組成物中の鱗片状アルミニウム粉の寸法、及び各種物性の測定方法は、以下の通りである。
【００３５】
（平均粒径（ｄ５０））
各実施例、比較例で製造したアルミニウム粉組成物中の鱗片状アルミニウム粉の平均粒径（ｄ５０）は、レーザ回析式粒度分布測定装置ＳＡＬＤ−２２００により測定した。
具体的には、ミネラルスピリット３０ｍＬに、各実施例、比較例で製造したアルミニウム粉組成物を１ｇ加えてよく撹拌し、分散液を作製した。次にこの分散液を超音波洗浄機に浸漬し、２分間超音波を照射した。そしてこの分散液を、レーザ回折式粒度分布測定装置ＳＡＬＤ−２２００の分散槽に滴下し、適正濃度になったのを確認後、平均粒径測定を行った。測定終了後、平均粒径（ｄ５０）は自動的にＳＡＬＤ−２２００の表示部に数値が表示された。
また、塗膜における、鱗片状アルミニウム粉の平均粒径（ｄ５０）は、以下のようにして測定した。
測定対象の鱗片状アルミニウム粉を含む塗膜を、面上からレーザ顕微鏡ＶＫ−９５１０（キーエンス製）を用いて鱗片状アルミニウム粉の長径を測定し、それを個々の鱗片状アルミニウム粉の粒子径とし、ｎ＝５０以上の任意の鱗片状アルミニウム粉の測定結果から、すなわち鱗片状アルミニウム粉の測定サンプル数を５０個以上として、その中央値を特定することによって求めた。
【００３６】
（平均厚み（ｔ））
各実施例、比較例で製造したアルミニウム粉組成物中の鱗片状アルミニウム粉の平均厚み（ｔ）は、以下のようにして測定した。
具体的には、まず、アルミニウム粉組成物１ｇに、石油ベンジンを１〜２ｍＬ加えて予備分散した後、さらに石油ベンジン５０ｍＬを加えて混合し、４０〜４５℃で２時間加温後、フィルターで吸引濾過し、さらにデシケーター中で２時間乾燥させパウダー化させた。
次にこのパウダー０．０５ｇを時計皿に秤量した。そして、２−ブタノールを数滴たらして分散液とした後、水面上に流し込み、鱗片状アルミニウム粉を均一に浮かべ、水面の被覆面積を測定した。
水面拡散被覆面積（ＷＣＡ）は、乾燥させた鱗片状アルミニウム粉試料の質量ｗ（ｇ）と、前記試料を水面に均一に浮かべたときの被覆面積Ａ（ｍ2）を測定し、下記式から計算して求めた。
ＷＣＡ（ｍ2／ｇ）＝Ａ（ｍ2）／ｗ（ｇ）
この測定値から、下記の式に従って平均厚み（ｔ）を算出した。
ｔ（μｍ）＝０．４／ＷＣＡ（ｍ2／ｇ）
また、塗膜における、鱗片状アルミニウム粉の平均厚み（ｔ）は、以下のようにして測定した。
測定対象の鱗片状アルミニウム粉を含む塗膜をカッターで割断し、得られた塗膜片をエポキシ樹脂で包埋した後、割断面を研磨機で研磨した。研磨した割断面をＳＥＭ（走査型電子顕微鏡により観察し、厚みを計測した。ｎ＝５０以上の任意の鱗片状アルミニウム粉の厚さの測定結果から、すなわち鱗片状アルミニウム粉の測定サンプル数を５０個以上として、相加平均値を算出することにより、平均厚み（ｔ）を求めた。
【００３７】
（平均アスペクト比）
鱗片状アルミニウム粉の平均アスペクト比は、上記により求めた鱗片状アルミニウム粉の平均粒径（ｄ５０）を平均厚み（ｔ）で除して下記式により求めた。
平均アスペクト比＝平均粒径（ｄ５０）（μｍ）／平均厚み（ｔ）（μｍ）
【００３８】
（（１）導電性：体積抵抗率）
実施例及び比較例で製造したアルミニウム粉組成物を、乾燥後の塗膜中において、鱗片状アルミニウム粉の質量比率が７０質量％となるように、アクリルラッカーと混合し、混合物を得た。
その後、アプリケーターを用いて、乾燥後の膜厚が約３０μｍになるように、ＰＥＴフィルム上に前記混合物を塗工し、８０℃で３０分間乾燥処理を施し、塗膜を得た。
その後、作製した塗膜について、低抵抗率計としてロレスタＡＸ  ＭＣＰ−Ｔ３７０型、測定プローブとしてＭＣＰ−ＴＰ０６Ｐ（（株）三菱化学アナリテック製）を用いて、体積抵抗率（Ω・ｃｍ）を測定した。
【００３９】
（（２）熱伝導性：熱伝導率）
実施例及び比較例で製造したアルミニウム粉組成物を、硬化物中において、鱗片状アルミニウム粉の質量比率が８０質量％となるように、ＲＴＶシリコーンゴムと混合し、混合物を得た。
この混合物を厚み３ｍｍのスペーサーを用いてシート状に加工し、室温で２４時間静置し、硬化させた。
その後、打ち抜きカッターにて、直径５０ｍｍの評価用サンプルを作製した。
この評価用サンプルを用い、ＡＳＴＭＥ１５３０準拠の円板熱流計法にて、熱伝導率を測定した。
【００４０】
〔実施例１〕
平均粒径９μｍの、アトマイズ法で製造された原料アルミニウム粉（ミナルコ社製、製品名＃５００Ｆ）１００ｇ、オレイン酸３ｇ、ミネラルスピリット５００ｍＬを原料として、これを３．２φのベアリングボール５ｋｇと共に、内容積５０００ｍＬのボールミル内に仕込み、毎分６０回転の速度で１時間粉砕を行い、スラリーを得た。
粉砕終了後、スラリーを３７μｍの篩にかけて粗粒子を取り除いた後、フィルタープレスにより余分の溶剤を除去して加熱残分９０質量％のケーキを得た。
得られたケーキを縦型ミキサー内に移し、所定量のソルベントナフサを加え、１５分混合し、加熱残分８５質量％のアルミニウム粉組成物を調製した。
前記アルミニウム粉組成物に含有されている鱗片状アルミニウム粉の平均粒径は１１μｍ、平均厚みは１．２μｍ、平均アスペクト比は９であった。
このアルミニウム粉組成物を用い、上記の方法に従って、導電性、熱伝導性を測定した。
【００４１】
〔実施例２〕
平均粒径１１μｍの、アトマイズ法で製造された原料アルミニウム粉（ミナルコ社製、製品名＃５００Ｍ）１００ｇとステアリルアミン３ｇを用いたこと、粉砕時間を３時間にしたこと以外は、前記〔実施例１〕と同様の方法によりアルミニウム粉組成物を製造した。
前記アルミニウム粉組成物に含有されている鱗片状アルミニウム粉の平均粒径は１８μｍ、平均厚みは１．１μｍ、平均アスペクト比は１６であった。
このアルミニウム粉組成物を用い、上記の方法に従って、導電性、熱伝導性を測定した。
【００４２】
〔実施例３〕
粉砕時間を８時間に延長したこと以外は、前記〔実施例１〕と同様の方法によりアルミニウム粉組成物を製造した。
アルミニウム粉組成物の加熱残分は７５質量％に調整した。
前記アルミニウム粉組成物に含有されている鱗片状アルミニウム粉の平均粒径は２０μｍ、平均厚みは０．４μｍ、平均アスペクト比は５０であった。
このアルミニウム粉組成物を用い、上記の方法に従って、導電性、熱伝導性を測定した。
さらに導電性を測定した塗膜を用い、上記方法に沿ってレーザ顕微鏡とＳＥＭを使用して鱗片状アルミニウム粉の平均粒径と平均粒径、平均アスペクト比を測定したところ、上記と同じく、平均粒径は２０μｍ、平均厚みは０．４μｍ、平均アスペクト比は５０であった。
【００４３】
〔比較例１〕
実施例１で用いた原料アルミニウム粉「♯５００Ｆ」を用い、上記の方法に従って、導電性、熱伝導性と形状を測定した。
平均粒径９μｍ、平均厚み９．０μｍ、平均アスペクト比は１であった。
【００４４】
実施例１〜３、比較例１の結果を表１に示す。
【００４５】
【表１】
2016207424.tif 000002
【００４６】
実施例１〜３においては、導電性及び熱伝導性に優れる、電材ペースト用のアルミニウム粉組成物が得られた。
【産業上の利用可能性】
【００４７】
本発明のアルミニウム粉組成物は、導電ペーストや熱伝導ペーストの原材料として使用でき、例えば、太陽電池裏面電極や、電子基板等に適用できるという、産業上の利用可能性を有する。